(57)【要約】【課題】保水性が高く且つ高保水状態において加圧下で潰れにくい、複数の吸水性ポリマー粒子を含む吸収体を備え、液体の吸収性に優れ、そして高保水状態において、吸水性ポリマー粒子が吸収性物品から飛び出しにくい吸収性物品を提供すること。【解決手段】液透過性シート３、吸収体５及び液不透過性シート７を備える吸収性物品１であって、吸収体５が、保水性試験における、生理食塩水に対する、４５〜１１０倍の保水倍率（質量比）と、吸水時ゲル強度試験における、生理食塩水に対する、２０〜５０ｍＮの吸水時ゲル強度とを有する、複数の吸水性ポリマー粒子１１を含むことを特徴とする吸収性物品１。【選択図】図２
2018050833.tif 000002
【特許請求の範囲】
【請求項１】
液透過性シート、吸収体及び液不透過性シートを備える吸収性物品であって、
前記吸収体が、保水性試験における、生理食塩水に対する、４５〜１１０倍の保水倍率（質量比）と、吸水時ゲル強度試験における、生理食塩水に対する、２０〜５０ｍＮの吸水時ゲル強度とを有する、複数の吸水性ポリマー粒子を含む、
ことを特徴とする、前記吸収性物品。
【請求項２】
前記複数の吸水性ポリマー粒子が、２０Ｎ以上の破断強度を有する、請求項１に記載の吸収性物品。
【請求項３】
前記複数の吸水性ポリマー粒子が、発塵試験における、０．００〜０．２０質量％の発塵率を有する、請求項１又は２に記載の吸収性物品。
【請求項４】
前記複数の吸水性ポリマー粒子が、０．９０〜０．９９の平均真球度を有する、請求項１〜３のいずれか一項に記載の吸収性物品。
【請求項５】
液透過性シート、吸収体及び液不透過性シートを、その順で備える吸収性物品であって、
前記吸収体が、保水性試験における、生理食塩水に対する、４５〜１１０倍の保水倍率（質量比）と、吸水時ゲル強度試験における、生理食塩水に対する、２０〜５０ｍＮの吸水時ゲル強度とを有する、複数の吸水性ポリマー粒子から成る吸水性ポリマー粒子層を含み、
前記複数の吸水性ポリマー粒子が、エチレン系不飽和モノマー、ラジカル重合開始剤及び水を含む重合組成物を、複数の液滴として、疎水性溶媒に放出し、前記疎水性溶媒中で、前記複数の液滴内の前記重合組成物を重合させ、前記複数の液滴から複数の吸水性ポリマー含水粒子を形成し、前記疎水性溶媒から、前記複数の吸水性ポリマー含水粒子を取り出し、そして前記複数の吸水性ポリマー含水粒子を乾燥することにより製造された、
ことを特徴とする、前記吸収性物品。
【請求項６】
前記複数の液滴が、０．０１〜０．２０の液滴径の変動係数を有する、請求項５に記載の吸収性物品。
【請求項７】
前記ラジカル重合開始剤が光ラジカル重合開始剤であり、前記複数の液滴に光を照射することにより、前記複数の液滴内の前記重合組成物を光重合させた、請求項５又は６に記載の吸収性物品。
【請求項８】
前記複数の液滴内の前記重合組成物を重合させる際の、前記疎水性溶媒の温度が、０℃超且つ３０℃以下の範囲にある、請求項５〜７のいずれか一項に記載の吸収性物品。
【請求項９】
前記複数の吸水性ポリマー粒子が、一次粒子として、３００〜８００μｍの平均粒径を有する、請求項１〜８のいずれか一項に記載の吸収性物品。
【請求項１０】
前記複数の吸水性ポリマー粒子が、０．０１〜０．２０の粒径の変動係数を有する、請求項１〜９のいずれか一項に記載の吸収性物品。
【請求項１１】
前記吸収体が、第１吸収体と、第１吸収体よりも前記液不透過性シートに近い第２吸収体とを含み、
第１吸収体が、前記複数の吸水性ポリマー粒子から成る吸水性ポリマー粒子層を含む、請求項１〜１０のいずれか一項に記載の吸収性物品。
【請求項１２】
前記複数の吸水性ポリマー粒子が、吸上げ試験において、生理食塩水に対する、１５〜４０ｍｍの吸上げ高さを有する、請求項１１に記載の吸収性物品。
【請求項１３】
第２吸収体が、第２吸収コアと、第２コアラップとを含み、第２吸収コアが、パルプと、複数の吸水性ポリマー粉末とを含む、請求項１〜１２のいずれか一項に記載の吸収性物品。
【発明の詳細な説明】
【技術分野】
【０００１】
本開示は、吸収性物品に関する。
【背景技術】
【０００２】
吸収性物品、例えば、使い捨ておむつ、生理用ナプキン、パンティーライナー等では、長年積み重ねられてきた技術開発により基本的性能が向上し、以前と比較して、経血等の排泄物を吸収した後に、漏れ等が生ずることが少なくなってきており、現在は、さらなる高機能化が求められている。
【０００３】
例えば、特許文献１には、吸水性ポリマー粒子において、吸水速度と、吸水量と、膨潤時のゲル強度との間には負の相関があることが記載されている。
【０００４】
特許文献２には、高い保水能と、ゲルブロッキング現象を抑制して液浸透速度の低下を防ぐことができる高いゲル強度特性とを兼ね備えた吸水性樹脂、並びに当該吸収性樹脂を含む吸収性物品が記載されている。特許文献２に記載の吸水性樹脂は、以下の構成を有する。
下記（１）及び（２）の条件を満足する吸水性樹脂：
（１）生理食塩水保水能が４０ｇ／ｇ以上であること、
（２）３０倍膨潤時のゲル強度ａ、４０倍膨潤時のゲル強度ｂ、及び５０倍膨潤時のゲル強度ｃの総和で表される総ゲル強度が５５００Ｐａ以上であること、
但し、３０倍膨潤時のゲル強度ａとは、ゲルと生理食塩水の合計質量がゲルの質量の３０倍となるようにゲルに生理食塩水を加えて膨潤させた際のゲル強度であり、４０倍膨潤時のゲル強度ｂとは、ゲルと生理食塩水の合計質量がゲルの質量の４０倍となるようにゲルに生理食塩水を加えて膨潤させた際のゲル強度であり、５０倍膨潤時のゲル強度ｃとは、ゲルと生理食塩水の合計質量が、ゲルの質量の５０倍となるようにゲルに生理食塩水を加えて膨潤させた際のゲル強度である。
【先行技術文献】
【特許文献】
【０００５】
【特許文献１】特開２００４−３２９６６４号公報
【特許文献２】特開平０６−０５７０１０号公報
【特許文献３】国際公開第２０１２／１４４５６４号公報
【発明の概要】
【発明が解決しようとする課題】
【０００６】
特許文献２に記載の吸収性樹脂は、高い保水能と、ゲルブロッキング現象を抑制しうる程度の吸水時のゲル強度とを有しているが、高保水状態において、体圧が加わっても、吸水性樹脂が潰れない程度のゲル強度を有するものではない。
従って、本開示は、保水性が高く且つ高保水状態において加圧下で潰れにくい、複数の吸水性ポリマー粒子を含む吸収体を備え、液体の吸収性に優れ、そして高保水状態において、吸水性ポリマー粒子が吸収性物品から飛び出しにくい吸収性物品を提供することを目的とする。
【課題を解決するための手段】
【０００７】
本開示者らは、液透過性シート、吸収体及び液不透過性シートを備える吸収性物品であって、上記吸収体が、保水性試験における、生理食塩水に対する、４５〜１１０倍の保水倍率（質量比）と、吸水時ゲル強度試験における、生理食塩水に対する、２０〜５０ｍＮの吸水時ゲル強度とを有する、複数の吸水性ポリマー粒子を含むことを特徴とする吸収性物品を見出した。
【発明の効果】
【０００８】
本開示の吸収性物品は、保水性が高く且つ高保水状態において加圧下で潰れにくい、複数の吸水性ポリマー粒子を含む吸収体を備え、液体の吸収性に優れ、そして高保水状態において、吸水性ポリマー粒子が吸収性物品から飛び出しにくい。
【図面の簡単な説明】
【０００９】
【図１】図１は、第１実施形態に従う吸収性物品１の正面側の展開図である。
【図２】図２は、図１のＩＩ−ＩＩ端面における、吸収体５の端面図である。
【図３】図３は、第２実施形態に従う吸収性物品１を説明するための図である。
【図４】図４は、重合装置２０１を説明するための模式図である。
【図５】図５は、粒子Ｎｏ．１の粒度分布（個数基準）である。
【図６】図６は、粉末Ｎｏ．２の粒度分布（個数基準）である。
【図７】図７は、粉末Ｎｏ．３の粒度分布（個数基準）である。
【発明を実施するための形態】
【００１０】
具体的には、本開示は以下の態様に関する。
［態様１］
液透過性シート、吸収体及び液不透過性シートを備える吸収性物品であって、
上記吸収体が、保水性試験における、生理食塩水に対する、４５〜１１０倍の保水倍率（質量比）と、吸水時ゲル強度試験における、生理食塩水に対する、２０〜５０ｍＮの吸水時ゲル強度とを有する、複数の吸水性ポリマー粒子を含む、
ことを特徴とする、上記吸収性物品。
【００１１】
上記吸収性物品では、上記複数の吸水性ポリマー粒子が、生理食塩水に対する所定の保水倍率と、生理食塩水に対する所定の吸水時ゲル強度とを有し、保水性が高く且つ高保水状態において加圧下で潰れにくい。その結果、上記吸収性物品は、液体の保水性が高く、そして高保水状態において、体圧等による圧力が加わっても、複数の吸水性ポリマー粒子が潰れにくく、潰れた吸水性ポリマー粒子が、吸収性物品の外部に、特に、液透過性シートから飛び出しにくくなる。
【００１２】
［態様２］
上記複数の吸水性ポリマー粒子が、２０Ｎ以上の破断強度を有する、態様１に記載の吸収性物品。
【００１３】
上記吸収性物品では、上記複数の吸水性ポリマー粒子が所定の破断強度を有するので、使用前に、例えば、吸収性物品の搬送中に、複数の吸水性ポリマー粒子が強い衝撃を受けた場合であっても、それらの表面の一部に欠損部分（吸水性ポリマー粒子の表面のヒビ、表面の一部の欠け等）が生じにくく、上記吸水性ポリマー粒子が、高保水状態において、欠損部分に起因して潰れにくくなる。その結果、上記吸収性物品は、液体の保水性が高く、そして高保水状態において、複数の吸水性ポリマー粒子が潰れにくく、潰れた吸水性ポリマー粒子、又は上記欠損部分から生じた欠損片が、吸収性物品の外部に、特に、液透過性シートから飛び出しにくくなる。
【００１４】
［態様３］
上記複数の吸水性ポリマー粒子が、発塵試験における、０．００〜０．２０質量％の発塵率を有する、態様１又は２に記載の吸収性物品。
【００１５】
上記吸収性物品では、上記吸水性ポリマー粒子が所定の発塵率を有するので、使用前に、例えば、吸収性物品の搬送中に、複数の吸水性ポリマー粒子同士が擦れるような力を受けた場合であっても、それらの表面の一部に欠損部分（吸水性ポリマー粒子の表面のヒビ、表面の一部の欠け等）が生じにくく、上記吸水性ポリマー粒子が、高保水状態において欠損部分に起因して潰れるような不具合が生じにくくなる、すなわち、高保水状態において加圧下で潰れにくくなる。その結果、上記吸収性物品は、液体の保水性が高く、そして高保水状態において、複数の吸水性ポリマー粒子が潰れにくく、潰れた吸水性ポリマー粒子、又は上記欠損部分から生じた欠損片が、吸収性物品の外部に、特に、液透過性シートから飛び出しにくくなる。
【００１６】
［態様４］
上記複数の吸水性ポリマー粒子が、０．９０〜０．９９の平均真球度を有する、態様１〜３のいずれか一項に記載の吸収性物品。
【００１７】
上記吸収性物品では、上記複数の吸水性ポリマー粒子が所定の平均真球度を有するので、保水前において、それらの表面の一部に欠損部分（吸水性ポリマー粒子の表面のヒビ、表面の一部の欠け等）が生じにくくなる。その結果、上記吸水性ポリマー粒子が、高保水状態において欠損部分の少なさに起因して、欠損部分から潰れにくくなり、高保水状態において加圧下で潰れにくくなる。その結果、上記吸収性物品は、液体の保水性が高く、そして高保水状態において、複数の吸水性ポリマー粒子が潰れにくく、潰れた吸水性ポリマー粒子、又は上記欠損部分から生じた欠損片が、吸収性物品の外部に、特に、液透過性シートから飛び出しにくくなる。
【００１８】
［態様５］
液透過性シート、吸収体及び液不透過性シートを、その順で備える吸収性物品であって、
上記吸収体が、保水性試験における、生理食塩水に対する、４５〜１１０倍の保水倍率（質量比）と、吸水時ゲル強度試験における、生理食塩水に対する、２０〜５０ｍＮの吸水時ゲル強度とを有する、複数の吸水性ポリマー粒子から成る吸水性ポリマー粒子層を含み、
上記複数の吸水性ポリマー粒子が、エチレン系不飽和モノマー、ラジカル重合開始剤及び水を含む重合組成物を、複数の液滴として、疎水性溶媒に放出し、上記疎水性溶媒中で、上記複数の液滴内の上記重合組成物を重合させ、上記複数の液滴から複数の吸水性ポリマー含水粒子を形成し、上記疎水性溶媒から、上記複数の吸水性ポリマー含水粒子を取り出し、そして上記複数の吸水性ポリマー含水粒子を乾燥することにより製造された、
ことを特徴とする、上記吸収性物品。
上記吸収性物品は、態様１に記載のものと同等の効果を有する。
【００１９】
［態様６］
上記複数の液滴が、０．０１〜０．２０の液滴径の変動係数を有する、態様５に記載の吸収性物品。
上記複数の液滴が、所定の液滴径の変動係数を有することにより、製造される複数の吸水性ポリマー粒子において、相対的に粒径が小さい吸水性ポリマー粒子の比率が少なくなる。その結果、上記吸収性物品において、吸水性ポリマー粒子が、吸収性物品の外部に、特に、液透過性シートから飛び出しにくくなる。
【００２０】
［態様７］
上記ラジカル重合開始剤が光ラジカル重合開始剤であり、上記複数の液滴に光を照射することにより、上記複数の液滴内の上記重合組成物を光重合させた、態様５又は６に記載の吸収性物品。
【００２１】
上記ラジカル重合開始剤が光ラジカル重合開始剤であることにより、製造される上記複数の吸水性ポリマー粒子が、保水性が高く且つ高保水状態において加圧下で潰れにくくなる。その結果、上記吸収性物品は、液体の保水性が高く、そして高保水状態において、複数の吸水性ポリマー粒子が潰れにくく、潰れた吸水性ポリマー粒子が、吸収性物品の外部に、特に、液透過性シートから飛び出しにくくなる。
【００２２】
［態様８］
上記複数の液滴内の上記重合組成物を重合させる際の、上記疎水性溶媒の温度が、０℃超且つ３０℃以下の範囲にある、態様５〜７のいずれか一項に記載の吸収性物品。
上記疎水性溶媒の温度が所定の範囲にあることにより、製造される上記複数の吸水性ポリマー粒子が、保水性が高く且つ高保水状態において加圧下で潰れにくくなる。また、上記複数の吸水性ポリマー粒子が、気泡を含みにくくなる。その結果、上記吸収性物品は、液体の保水性が高く、そして高保水状態において、複数の吸水性ポリマー粒子が潰れにくく、潰れた吸水性ポリマー粒子が、吸収性物品の外部に、特に、液透過性シートから飛び出しにくくなる。
【００２３】
［態様９］
上記複数の吸水性ポリマー粒子が、一次粒子として、３００〜８００μｍの平均粒径を有する、態様１〜８のいずれか一項に記載の吸収性物品。
上記吸収性物品では、複数の吸水性ポリマー粒子が、一次粒子として、所定の平均粒径を有するので、保水前において、それらの表面の一部に欠損部分が生じにくく、そして保水後において、加圧下で潰れにくい。その結果、上記吸収性物品は、液体の保水性が高く、そして高保水状態において、複数の吸水性ポリマー粒子が潰れにくく、潰れた吸水性ポリマー粒子が、吸収性物品の外部に、特に、液透過性シートから飛び出しにくくなる。
【００２４】
［態様１０］
上記複数の吸水性ポリマー粒子が、０．０１〜０．２０の粒径の変動係数を有する、態様１〜９のいずれか一項に記載の吸収性物品。
上記吸収性物品では、複数の吸水性ポリマー粒子が所定の粒径の変動係数を有するので、上記吸水性ポリマー粒子において、相対的に粒径が小さい吸水性ポリマー粒子の比率が少なくなる。その結果、上記吸収性物品において、吸水性ポリマー粒子が、吸収性物品の外部に、特に、液透過性シートから飛び出しにくくなる。
【００２５】
［態様１１］
上記吸収体が、第１吸収体と、第１吸収体よりも上記液不透過性シートに近い第２吸収体とを含み、
第１吸収体が、上記複数の吸水性ポリマー粒子から成る吸水性ポリマー粒子層を含む、態様１〜１０のいずれか一項に記載の吸収性物品。
【００２６】
上記吸収性物品は、第２吸収体よりも液透過性シートに近い第１吸収体が、所定の吸水性ポリマー粒子から成る吸水性ポリマー粒子層を含むので、第１吸収体が、液体の保水性に優れるとともに、高保水状態において、第１吸収体内の複数の吸水性ポリマー粒子が潰れにくく、潰れた吸水性ポリマー粒子が、吸収性物品の外部に、特に、液透過性シートから飛び出しにくくなる。
【００２７】
［態様１２］
上記複数の吸水性ポリマー粒子が、吸上げ試験において、生理食塩水に対する、１５〜４０ｍｍの吸上げ高さを有する、態様１１に記載の吸収性物品。
上記吸収性物品では、複数の吸水性ポリマー粒子が所定の吸上げ高さを有するので、第１吸収体の吸水性ポリマー粒子層が、体液を吸収しつつ、第２吸収体に体液を受け渡すことができるので、体液の吸収性に優れる。
【００２８】
［態様１３］
第２吸収体が、第２吸収コアと、第２コアラップとを含み、第２吸収コアが、パルプと、複数の吸水性ポリマー粉末とを含む、態様１〜１２のいずれか一項に記載の吸収性物品。
上記吸収性物品は、第２吸収コアと、第２コアラップとを含む第２吸収体を含み、液体の吸収性に優れる。
【００２９】
［定義］
・「吸水性ポリマー粒子」及び「吸水性ポリマー粉末」
本明細書では、「吸水性ポリマー粒子」及び「吸水性ポリマー粉末」は、区別して用いられている。
「吸水性ポリマー粒子」は、本開示が対象としている、所定の保水倍率と、所定の吸水時ゲル強度とを有するものを意味する。
それに対して、「吸水性ポリマー粉末」は、上記吸水性ポリマー粒子に加え、逆相懸濁重合法、溶液重合法、気相法等の任意の製法により製造された、当技術分野で高吸収性ポリマー、ＳＡＰ等と称されるものを含む。
【００３０】
上記吸水性ポリマー粒子は、１質量％以下の水分率を有することが好ましい。
水分率は、以下の通り測定される。
質量：ｍa（ｇ）を測定した吸水性ポリマー粒子を、１１０℃のオーブンで１０時間乾燥することにより乾燥後粒子を形成し、乾燥後粒子の質量：ｍb（ｇ）を測定し、以下の式：
水分率（質量％）＝（ｍa−ｍb）／ｍa
により算出する。
【００３１】
・「保水機能」及び「吸水機能」
本明細書において、吸水性ポリマー粉末の「保水機能」に関連する用語（例えば、保水性、保水性試験、保水倍率、高保水状態等）は、吸水性ポリマー粉末が、その内部に有している液体（例えば、イオン交換水、生理食塩水、体液）等を対象としている。
また、本明細書において、吸水性ポリマー粉末の「吸水機能」に関連する用語（例えば、吸水性、吸水性試験、吸水倍率等）は、吸水性ポリマー粉末が、その内部又はその表面に有している液体（例えば、イオン交換水、生理食塩水、体液）等を対象としている。
【００３２】
本開示の吸収性物品について、以下、詳細に説明する。
図１は、本開示の実施形態の１つ（以下、「第１実施形態」と称する）に従う吸収性物品１、具体的には、テープ型の使い捨ておむつの正面側の展開図である。図２は、図１のＩＩ−ＩＩ端面における吸収体５の端面図である。
【００３３】
図１に示されるように、吸収性物品１は、液透過性シート３と、吸収体５と、液不透過性シート７とを、その順で備える。なお、第１実施形態では、図１に示されるように、吸収性物品１が、弾性部材１０３を含む一対の防漏壁１０１、防漏壁１０１を液透過性シート３に固定するための固定部１０５、弾性部材１０７、テープファスナ１０９等を有するが、これらは、当技術分野で公知のものであるため、説明を省略する。
図２に示されるように、吸収体５は、複数の吸水性ポリマー粒子１１及び複数のパルプ繊維１３を含む吸収コア９と、吸収コア９を包装するコアラップ１５とを含む。
【００３４】
複数の吸水性ポリマー粒子１１は、保水性試験における、生理食塩水に対する、４５〜１１０倍の保水倍率（質量比）と、吸水時ゲル強度試験における、生理食塩水に対する、２０〜１００ｍＮの吸水時ゲル強度とを有する。複数の吸水性ポリマー粒子１１は、体液等の液体の保水性に優れるとともに、高保水状態において、体圧等の加圧下において潰れにくい。従って、高保水状態及び加圧下において、潰れた、複数の吸水性ポリマー粒子１１が、コアラップ１５及び液透過性シート３を通り抜けて吸収性物品１から飛び出す状況が生じにくい。
【００３５】
図３は、本開示の別の実施形態（以下、「第２実施形態」と称する）に従う吸収性物品１を説明するための図である。図３は、図１のＩＩ−ＩＩ断面に相当し、示されていない部分は、第１実施形態と同様である。
第２実施形態では、吸収性物品１が、液透過性シート３と、第１吸収体２１と、第２吸収体２３と、液不透過性シート７とを、その順で備える。第２吸収体２３よりも液透過性シート３に近い第１吸収体２１は、複数の吸水性ポリマー粒子１１から成る吸水性ポリマー粒子層２５と、吸水性ポリマー粒子層２５を覆う第１コアラップ２７とから成る。第１吸収体２１よりも液不透過性シート７に近い第２吸収体２３は、吸水性ポリマー粉末２９と、パルプ繊維３１とを含む第２吸収コア３３と、第２吸収コア３３を覆う第２コアラップ３５とから成る。
【００３６】
第２実施形態に従う吸収性物品１では、上層の第１吸収体２１が、複数の吸水性ポリマー粒子１１から成る吸水性ポリマー粒子層２５を含むので、第１吸収体２１が、液体を保水しながらも、下層の第２吸収体２３に液体を受け渡すことができる。また、第２実施形態に従う吸収性物品１では、下層の第２吸収体２３が、吸水性ポリマー粉末２９と、パルプ繊維３１とを含むので、液体の吸収性に優れる。体圧等が加わって、下層の第２吸収体２３から、上層の第１吸収体２１に液体が戻った場合であっても、第１吸収体２１がその液体を吸収することができるので、吸収性物品１がリウェット性に優れる。
また、吸収性物品１では、第１吸収体２１が、高保水状態にある場合であっても、第１吸収体２１内の複数の吸水性ポリマー粒子１１が潰れにくく、潰れた複数の吸水性ポリマー粒子１１が、吸収性物品１の外部に飛び出しにくい。
【００３７】
本開示の吸収性物品では、複数の吸水性ポリマー粒子（以下、単に「吸水性ポリマー粒子」と称する場合がある）は、保水性試験において、生理食塩水に対する、４５〜１１０倍、好ましくは５５〜９５倍、そしてより好ましくは６０〜８５倍の保水倍率（質量比）を有する。そうすることにより、吸水性ポリマー粒子が、尿、経血等の体液を、その内部に大量に保持し続けることができる。その結果、吸水性ポリマー粒子に力等が加わった場合であっても、吸収した体液を放出しにくくなる。
【００３８】
上記吸水性ポリマー粒子は、保水性試験において、水に対する、好ましくは５００〜１，０００倍、より好ましくは７００〜９５０倍、そしてさらに好ましくは８００〜９００倍の保水倍率（質量比）を有する。そうすることにより、吸水性ポリマー粒子が、イオン濃度の低い体液を、その内部に大量に保持し続けることができる。
【００３９】
なお、上述の保水性試験において、水に対する、保水倍率を測定する場合には、「生理食塩水約３．０ｍＬ（サンプルの約１５０倍の質量）」の代わりに、『イオン交換水約２２ｍＬ（サンプルの約１，１００倍の質量）』を加える。
【００４０】
本明細書では、上述の保水性試験は、以下の通り実施される。
（１）吸水性ポリマー粒子のサンプルを、温度：２０±５℃及び湿度：６５±５％ＲＨの恒温恒湿室に２４時間静置する。
（２）２０ｍｇ程度のサンプルの質量：ｍ1（ｇ）を正確に秤量し、秤量したサンプルに、生理食塩水約３．０ｍＬ（サンプルの約１５０倍の質量）を加えて３時間静置し、サンプルを膨潤させる。
（３）サンプルを、目開き７５μｍのナイロンメッシュで形成した袋に入れ、サンプルを含む袋を、１５０Ｇで９０秒間、遠心分離器で脱水する。
【００４１】
（４）袋から、サンプルを取り出し、その質量：ｍ2（ｇ）を測定する。
（５）サンプルの保水倍率（質量比）：ＷHRを、次の式：
ＷHR＝１００×（ｍ2−ｍ1）／ｍ1
により算出する。
（６）異なるサンプルで、工程（１）〜工程（５）を計３回繰り返し、３つのサンプルの保水倍率：ＷHRの相加平均を保水倍率として採用する。
【００４２】
本開示の吸収性物品では、吸水性ポリマー粒子は、吸水時ゲル強度試験において、生理食塩水に対して、２０〜５０ｍＮ、好ましくは２３〜４５ｍＮ、そしてより好ましくは２５〜４０ｍＮの吸水時ゲル強度を有する。そうすることにより、上記吸水性ポリマー粒子が、体液を保持した状態において、力が加わっても潰れにくくなる。その結果、上記吸収性物品は、液体の保水性が高く、そして体液を保水した状態において、体圧等による圧力が加わっても、複数の吸水性ポリマー粒子が潰れにくく、潰れた吸水性ポリマー粒子が、吸収性物品の外部に飛び出しにくくなる。
【００４３】
また、当技術分野では、吸水性ポリマー粒子の保水倍率（吸水量）と、膨潤時の粒子強度との間には負の相関があることが知られており、上記吸水性ポリマー粒子は、従来の吸水性ポリマー粉末と比較して、高い保水倍率と、高い吸水時ゲル強度とを両立するものである。
【００４４】
本明細書では、上述の吸水時ゲル強度試験は、以下の通り実施される。
（１）温度：２０±５℃及び湿度：６５±５％ＲＨの恒温恒湿室に、ミネベア製テクノグラフＴＧ−５００Ｎを準備する。
（２）吸水性ポリマー粒子のサンプルを、上記恒温恒湿室に２４時間静置する。
（３）１０ｍｇ程度のサンプルの質量を正確に秤量し、サンプル１０ｍｇ当たり、生理食塩水１ｇを加え、３時間静置して、サンプルを膨潤させる。
【００４５】
（４）膨潤したサンプルから、膨潤した粒子１つを、テクノグラフＴＧ−５００Ｎの試料ステージに載せ、膨潤した粒子を２ｍｍ／分の速度で圧縮する。
（５）膨潤した粒子が破断した際の荷重を測定する。
（６）異なる膨潤した粒子で計５０回の測定を行い、５０回分の上記荷重の相加平均を吸水時ゲル強度として採用する。
【００４６】
本開示の吸収性物品では、上記吸水性ポリマー粒子は、吸水時ゲル強度試験において、水に対して、好ましくは６０〜２００ｍＮ、より好ましくは８０〜１６０ｍＮ、そしてさらに好ましくは１００〜１４０ｍＮの吸水時ゲル強度を有する。そうすることにより、上記吸水性ポリマー粒子が、イオン濃度の低い体液の高保水状態において力が加わっても潰れにくくなる。
【００４７】
なお、上述の吸水時ゲル強度試験において、水に対する、吸水時ゲル強度を測定する場合には、正確に秤量した約１０ｍｇのサンプルに、サンプル１０ｍｇ当たり、「生理食塩水１ｇ」の代わりに、『イオン交換水１０ｇ』を加える。
【００４８】
本開示の吸収性物品では、上記吸水性ポリマー粒子は、好ましくは２０Ｎ以上、より好ましくは３０Ｎ以上、さらに好ましくは４０Ｎ以上、そしてさらにいっそう好ましくは５０Ｎ以上の破断強度を有する。そうすることにより、上記吸水性ポリマー粒子を含む吸収性物品が、使用前に、例えば、搬送中に強い衝撃を受けた場合であっても、上記吸水性ポリマー粒子の表面の一部に欠損部分（例えば、吸水性ポリマー粒子の表面のヒビ、表面の一部の欠け等）が生じにくく、上記吸水性ポリマー粒子が、高保水状態において欠損部分に起因して潰れるような不具合が生じにくくなる、すなわち、高保水状態において加圧下で潰れにくくなる。
上記破断強度は、工程（３）を省略した以外は、吸水時ゲル強度試験と同様にして測定され、工程（４）及び工程（５）における、「膨潤したサンプル」及び「膨潤した粒子」は、それぞれ、「サンプル」及び「粒子」と読み替える。なお、荷重は、５０Ｎを上限とする。
【００４９】
本開示の吸収性物品では、上記吸水性ポリマー粒子は、発塵試験において、好ましくは０．００〜０．２０質量％、より好ましくは０．００〜０．１５質量％、さらに好ましくは０．００〜０．１０質量％、そしてさらにいっそう好ましくは０．００〜０．０５質量％の発塵率を有する。そうすることにより、上記吸水性ポリマー粒子を含む吸収性物品が、使用前に、例えば、搬送中に、吸水性ポリマー粒子同士が擦れるような力を受けた場合であっても、上記吸水性ポリマー粒子の表面の一部に欠損部分が生じにくく、上記吸水性ポリマー粒子が、高保水状態において欠損部分に起因して潰れるような不具合が生じにくくなる、すなわち、高保水状態において加圧下で潰れにくくなる。
【００５０】
また、そうすることにより、吸収性物品に製造する際に、吸水性ポリマー粒子から生じた微粉が、吸収性物品の製造ラインを汚染する可能性が低くなる。また、吸収性物品から、吸水性ポリマー粒子から生じた微粉が外に漏れる可能性が低くなる。
【００５１】
本明細書では、上述の発塵試験は、以下の通り実施される。
（１）温度：２０±５℃及び湿度：６５±５％ＲＨの恒温恒湿室に、ＮＩＳＳＥＩ社製のエクセルオートホモジナイザーを準備する。
（２）吸水性ポリマー粒子のサンプルを、目開き１５０μｍのふるいにかけ、上記恒温恒湿室に２４時間静置する。
（３）おおよそ１０ｇのサンプルの質量：ｍ3（ｇ）を正確に秤量し、サンプルをホモジナイザーに投入し、サンプルを１，０００ｒｐｍの回転速度で１分間攪拌する。
【００５２】
（４）攪拌を終えたサンプルを、目開き１５０μｍのふるいにかけ、ふるいを通過した微粉の質量：ｍ4（ｇ）を測定する。
（５）発塵率：Ｄ（質量％）を、次の式：
Ｄ（質量％）＝１００×ｍ4／ｍ3
により算出する。
（６）試験を異なる試料で計３回実施し、３回の発塵率の相加平均を採用する。
【００５３】
本開示の吸収性物品では、上記吸水性ポリマー粒子は、好ましくは０．９０〜０．９９、より好ましくは０．９２〜０．９８、そしてさらに好ましくは０．９３〜０．９７の平均真球度を有する。そうすることにより、保水前において、それらの表面の一部に欠損部分が生じにくくなる。その結果、上記吸水性ポリマー粒子が、高保水状態において欠損部分の少なさに起因して、欠損部分から潰れにくくなり、高保水状態において加圧下で潰れにくくなる。
【００５４】
本開示の吸収性物品では、上記吸水性ポリマー粒子は、好ましくは０．０１〜０．２０、より好ましくは０．０３〜０．１５、そしてさらに好ましくは０．０５〜０．１０の粒径の変動係数を有する。そうすることにより、上記吸水性ポリマー粒子において、相対的に粒径が小さい吸水性ポリマー粒子の比率が小さくなり、その結果、吸水性ポリマー粒子が、吸収性物品の外部に飛び出しにくくなる。
【００５５】
なお、本明細書では、吸水性ポリマー粒子の粒径（個々の吸水性ポリマー粒子の粒径）、平均粒径、粒径の変動係数及び平均真球度は、以下の通り測定される。
（１）温度：２０±５℃及び湿度：６５±５％ＲＨの恒温恒湿室に、キーエンス社製デジタルマイクロスコープ（商品名：ＶＨＸ−１０００，ズームレンズ：×２０〜×２００）及び付属のソフトウェアを準備する。
（２）吸水性ポリマー粒子のサンプルを、上記恒温恒湿室に２４時間静置する。
（３）上記デジタルマイクロスコープでサンプルを撮影する。
【００５６】
（４）各粒子の粒径は、各粒子の投影画像の投影面積から算出した円相当径を意味する。具体的には、各粒子の投影面積：Ａを付属のソフトウェアで計測し、各粒子の円相当径：ＣＤを、次の式：
【数１】
2018050833.tif 000003
から算出する。
（５）平均粒径は、粒度分布（個数基準）におけるメジアン径（50Ｄp）を意味する。具体的には、付属のソフトウェアにて、吸水性ポリマー粒子１，０００個の円相当径ＣＤの粒度分布（個数基準）を作成し、当該粒度分布（個数基準）からメジアン径（50Ｄp）を決定する。
【００５７】
（６）粒径の変動係数は、上記粒度分布（個数基準）から、付属のソフトウェアにて算出する。
（７）平均真球度：Ｓpは、吸水性ポリマー粒子１，０００個の真球度ｓpの相加平均である。具体的には、各吸水性ポリマー粒子の真球度：ｓpは、各吸水性ポリマー粒子の外縁から、最も長い径である長径：ｋ1と、最も短い径である短径：ｋ2とを測定し、次の式：
ｓp＝ｋ2／ｋ1
により算出する。なお、各粒子の長径：ｋ1及び短径：ｋ2は、付属のソフトウェアにより、自動で決定される。
【００５８】
本開示の吸収性物品では、上記吸水性ポリマー粒子は、好ましくは０．０５〜０．５０、より好ましくは０．１０〜０．３０、そしてさらに好ましくは０．１２〜０．２０の粒径分散係数を有する。そうすることにより、上記吸水性ポリマー粒子において、相対的に粒径が小さい吸水性ポリマー粒子の比率が小さくなり、その結果、吸水性ポリマー粒子が、吸収性物品の外部に飛び出しにくくなる。
【００５９】
上述の粒径分散係数（δ）は、上述の吸水性ポリマー粒子１，０００個の円相当径ＣＤの粒度分布（個数基準）において、１０％粒子径：10Ｄp，メジアン径：50Ｄp及び９０％粒子径：90Ｄpにより、次の式：
δ＝（90Ｄp−10Ｄp）／50Ｄp
により算出される。
【００６０】
本開示の吸収性物品では、上記吸水性ポリマー粒子は、吸水性試験において、生理食塩水に対する、好ましくは６０〜１２０倍、より好ましくは７０〜１００倍、そしてさらに好ましくは７５〜９０倍の吸水倍率（質量比）を有する。そうすることにより、上記吸水性ポリマー粒子、ひいては吸収性物品が、尿、経血等の体液の吸収性に優れる。
【００６１】
当技術分野では、吸水性ポリマー粒子の吸水倍率（吸水量）と、膨潤時の粒子強度との間には負の相関があることが知られており、上記吸水性ポリマー粒子は、従来の吸水性ポリマー粉末と比較して、高い吸水倍率と、高い吸水時ゲル強度とを両立するものである。従って、所定の吸水倍率を有する吸水性ポリマーを含む吸収性物品は、高い吸水性を有するとともに、吸水状態において、吸水性ポリマー粒子の飛び出しにくい。
【００６２】
本明細書では、上述の吸水性試験は、以下の通り実施される。
（１）吸水性ポリマー粒子のサンプルを、温度：２０±５℃及び湿度：６５±５％ＲＨの恒温恒湿室に２４時間静置する。
（２）おおよそ３０ｍｇのサンプルの質量：ｍ5（ｇ）を正確に秤量し、秤量したサンプルに、生理食塩水約６ｍＬ（サンプルの約２００倍の質量）を加えて３時間静置し、サンプルを膨潤させる。
（３）サンプルを、ポリアミド系繊維のメッシュシートの上に取り出し、ろ紙で吸水性ポリマー粒子の表面に付着した水分を拭取り、膨潤したサンプルの質量：ｍ6（ｇ）を測定する。
（４）サンプルの吸水倍率（質量比）：ＷARを、次の式：
ＷAR＝１００×（ｍ6−ｍ5）／ｍ5
により算出する。
（５）異なるサンプルで、工程（１）〜工程（４）を計３回繰り返し、３つのサンプルの吸水倍率：ＷARの相加平均を吸水倍率として採用する。
【００６３】
本開示の吸収性物品では、上記吸水性ポリマー粒子は、上述の吸水性試験において、水に対する、好ましくは７００〜１，５００倍、より好ましくは８００〜１，２００倍、そしてさらに好ましくは９００〜１，１００倍の吸水倍率（質量比）を有する。そうすることにより、上記吸水性ポリマー粒子、ひいては上記吸収性物品が、イオン濃度の低い体液の吸収性に優れる。
【００６４】
なお、上述の吸水性試験において、水に対する、吸水倍率を測定する場合には、正確に秤量した約３０ｍｇのサンプルに、サンプル３０ｍｇ当たり、「生理食塩水約６ｍＬ（サンプルの約２００倍の質量）」の代わりに、『イオン交換水約６０ｍＬ（サンプルの約２，０００倍の質量）』を加える。
【００６５】
本開示の吸収性物品では、上記吸水性ポリマー粒子は、吸上げ試験において、生理食塩水に対する、好ましくは１５〜４０ｍｍ、より好ましくは１８〜３５ｍｍ、そしてさらに好ましくは２０〜３０ｍｍの吸上げ高さを有する。そうすることにより、上記吸水性ポリマー粒子が、体液を吸収体の内部により引き込むことができる。
【００６６】
上記吸上げ機能は、吸収体が、吸水性ポリマー粒子から成る吸水性ポリマー粒子層を含む場合に好ましい。吸水性ポリマー粒子層が、体液を、吸収体の内部に引き込むことができるからである。また、上記吸上げ機能は、吸収体が、第２実施形態に示されるような、液透過性シートに近い第１吸収体と、液不透過性シートに近い第２吸収体とを含み、第１吸収体が、吸水性ポリマー粒子から成る吸水性ポリマー粒子層を含む場合により好ましい。第１吸収体の吸水性ポリマー粒子層が、体液を吸収しつつ、第２吸収体に体液を受け渡すことができるからである。
【００６７】
本明細書では、上述の吸上げ試験は、以下の通り実施される。
（１）吸水性ポリマー粒子のサンプルを、温度：２０±５℃及び湿度：６５±５％ＲＨの恒温恒湿室に２４時間静置する。
（２）１．０ｇのサンプルを計量し、底面に、目開き７５μｍのナイロンメッシュが張られている筒（内径：２５ｍｍ、高さ：３０ｍｍ）の中に、サンプルの高さが均一となるように調整しながら配置する。
（３）シャーレ（内径：９０ｍｍ，高さ：１５ｍｍ）に、２枚のスペーサー（長さ：２５ｍｍ×幅：５ｍｍ×高さ：０．５ｍｍ）を間隔を空けて入れ、次いで、シャーレ内に、２４ｍＬの、着色された生理食塩水（生理食塩水１Ｌ当たり、１ｇの青色１号を含む）を注ぐ。
【００６８】
（４）２枚のスペーサーの上に、サンプルが配置された筒を、底面を下を向くように配置し、底面のナイロンメッシュを通過した生理食塩水を、サンプルに吸上げさせる。
なお、サンプルは、着色された生理食塩水を吸上げると、青色に着色した膨潤部分が上昇し、そして膨潤部分と未膨潤部分との境界面もあわせて上昇する。
（５）筒をシャーレ内に入れてから２時間後、筒の底面（ナイロンメッシュ）から、上記境界面のうち最も低い部分の高さを測定する。
（６）試験を異なる試料で計１０回実施し、１０回の高さの相加平均を、吸上げ高さとして採用する。
（７）上記境界面の均一吸上げ性を、下記３段階で評価する。
○：境界面がフラットに近く、生理食塩水の吸上げが均一である。
△：境界面に凹凸があり、生理食塩水の吸い上げが均一でない。
×：境界面の凹凸が大きく、生理食塩水の吸い上げが非常に不均一である。
【００６９】
本開示の吸収性物品では、上記吸水性ポリマー粒子は、吸上げ試験において、水に対する、好ましくは１５〜４０ｍｍ、より好ましくは１８〜３５ｍｍ、そしてさらに好ましくは２０〜３０ｍｍの吸上げ高さを有する。そうすることにより、上記吸水性ポリマー粒子が、イオン濃度の低い体液を吸収体の内部により引き込むことができる。なお、好ましい吸収体の構造は、吸上げ試験において、生理食塩水に関連して説明したものと同様である。
【００７０】
なお、吸上げ試験において、水に対する吸上げ高さを測定する場合には、「２４ｍＬの、着色された生理食塩水（生理食塩水１Ｌ当たり、１ｇの青色１号を含む）」の代わりに、『２４ｍＬの、着色されたイオン交換水（イオン交換水１Ｌ当たり、１ｇの青色１号を含む）』を加え、そして「生理食塩水」を『イオン交換水』と読み替える。
【００７１】
上記吸水性ポリマー粒子の平均粒径は、特に制限されず、用途によって変わりうるが、一般的には、１０〜５，０００μｍ、好ましくは１００〜１，０００μｍ、そしてより好ましくは３００〜８００μｍである。
なお、平均粒径の測定方法は、上述の通りである。
【００７２】
上記吸水性ポリマー粒子が、逆相懸濁重合法により製造された吸水性ポリマー粉末と比較して、特に高い効果を有する平均粒径として、好ましくは３００〜１，０００μｍ、そしてより好ましくは３００〜８００μｍが挙げられる。逆相懸濁重合法では、一次粒子として、５０〜１００μｍの平均粒径を有する吸水性ポリマー粉末を製造し、それ以上の平均粒径を有する吸水性ポリマー粉末を製造するためには、造粒することが必要となるからである。上記吸水性ポリマー粒子は、造粒せずに、一次粒子として、上記平均粒径を有することができるため、上記平均粒径の範囲では、逆相懸濁重合法により製造された吸水性ポリマー粉末と比較して、保水前において、それらの表面の一部に欠損部分が生じにくく、そして保水後において、加圧下で潰れにくい効果を有する。
【００７３】
上記吸水性ポリマー粒子は、当技術分野で一般的に用いられるモノマー骨格を有することができ、例えば、後述の吸水性ポリマー粒子の製造方法の箇所にて例示されるモノマー骨格、例えば、エチレン系不飽和モノマーに由来する骨格、架橋剤に由来する骨格等を含むことができる。
【００７４】
本開示の吸収性物品では、上記吸水性ポリマー粒子は、気泡を有しないことができる。そうすることにより、上記吸水性ポリマー粒子が、保水倍率、吸水時ゲル強度等に優れる。
【００７５】
本開示の吸収性物品の実施形態の１つ（以下、「第３実施形態」と称する）に従う吸収性物品では、吸収体が、吸収コアとして、第１実施形態に示されるような、吸水性ポリマー粒子と、その他成分（例えば、パルプ繊維等）との混合物を含む。第３実施形態では、吸収体は、吸収コアとして、吸水性ポリマー粒子及びその他の成分を、当技術分野で公知の比率、例えば、１０〜９０質量％及び９０〜１０質量％の比率で含むことができる。また、当該実施形態では、吸収体が、吸収コアを覆うコアラップを備えていてもよい。
【００７６】
本開示の別の実施形態（以下、「第４実施形態」と称する）に従う吸収性物品では、吸収体が、吸収コアとして、上記吸水性ポリマー粒子のみ（すなわち、吸水性ポリマー粒子から成る吸水性ポリマー粒子層）を含む。第４実施形態では、吸水性ポリマー粒子が、コアラップにより覆われていてもよく、そして、例えば、基材シートに接着されていてもよい。
【００７７】
本開示のさらに別の実施形態（以下、「第５実施形態」と称する）に従う吸収性物品では、吸収体が、複数の吸収体に区画されてもよく、すなわち、例えば、第２実施形態に示されるような、第１吸収体と、第２吸収体とを備えている。第１吸収体としては、例えば、第４実施形態に示される吸収体が挙げられる。また、第２吸収体としては、例えば、第３実施形態に従う吸収体、吸収コアとして、吸水性ポリマー粉末及びその他成分（例えば、パルプ繊維等）の混合物を含む吸収体等が挙げられる。
【００７８】
本開示の吸収性物品としては、吸水性ポリマー粉末を含みうるものであれば、特に制限されず、尿を吸収するための吸収性物品、例えば、使い捨ておむつ、尿取りパッド、軽失禁パッド、ペット用シート、女性用の吸収性物品、例えば、生理用ナプキン、パンティーライナー等が挙げられる。
【００７９】
上記吸水性ポリマー粒子の製造方法の一例を説明する。上記製造方法は、以下のステップを含む。
（ｉ）エチレン系不飽和モノマー、ラジカル重合開始剤及び水を含む重合組成物を、複数の液滴として、疎水性溶媒に放出するステップ（以下、「液滴放出ステップ」と称する場合がある）
（ｉｉ）上記疎水性溶媒内で、上記複数の液滴内の上記重合組成物を重合させ、上記複数の液滴から複数の吸水性ポリマー含水粒子を形成するステップ（以下、「吸水性ポリマー含水粒子形成ステップ」と称する場合がある）
（ｉｉｉ）上記疎水性溶媒から、上記複数の吸水性ポリマー含水粒子を取出し、上記複数の吸水性ポリマー含水粒子を乾燥することにより、上記複数の吸水性ポリマー粒子を形成するステップ（以下、「吸水性ポリマー粒子形成ステップ」と称する場合がある）
【００８０】
［液滴放出ステップ］
液滴放出ステップにおける重合組成物は、エチレン系不飽和モノマー、ラジカル重合開始剤、水等を含む。
上記エチレン系不飽和モノマーとしては、当技術分野で用いられるものであれば、特に制限されず、例えば、（メタ）アクリル酸系モノマーが挙げられる。なお、（メタ）アクリル酸は、アクリル酸及び／又はメタクリル酸を意味する。
上記重合組成物は、上記エチレン系不飽和モノマーを、一般的には４０〜７０質量％、好ましくは６０〜７０質量％の比率で含む。
【００８１】
上記（メタ）アクリル酸系モノマーとしては、例えば、（メタ）アクリル酸（すなわち、（メタ）アクリル酸の非中和物）、（メタ）アクリル酸の中和物、（メタ）アクリル酸の誘導体、例えば、エステル化物等が挙げられる。
上記（メタ）アクリル酸の中和物としては、例えば、（メタ）アクリル酸のアルカリ金属塩が挙げられる。上記アルカリ金属塩としては、例えば、リチウム、ナトリウム、カリウム塩等が挙げられ、ナトリウム及びカリウム塩が好ましい。
【００８２】
なお、上記重合組成物から形成される吸水性ポリマー粒子が、（メタ）アクリル酸系モノマーに由来するモノマー骨格を有する場合には、吸水性ポリマー粒子において、（メタ）アクリル酸の誘導体に由来するモノマー骨格を除き、酸基（カルボキシル基）の８５〜１００モル％が、中和されていることが好ましい。
【００８３】
従って、吸水性ポリマー粒子において、（メタ）アクリル酸及び（メタ）アクリル酸の中和物に由来する骨格の酸基（カルボキシル基）の８５〜１００モル％が中和されている場合には、上記重合組成物が、酸基の８５〜１００モル％が中和された（メタ）アクリル酸系モノマーを含んでもよく、あるいは、例えば、吸水性ポリマー含水粒子に含まれる上記酸基を中和し、最終的に、吸水性ポリマー粒子が、酸基の８５〜１００モル％が中和された（メタ）アクリル酸系モノマーに由来する骨格を含むようにしてもよい。
【００８４】
上記重合組成物は、架橋剤を含むことが好ましい。上記架橋剤としては、例えば、（ｉ）重合性不飽和基を少なくとも２つ有する重合性架橋剤、（ｉｉ）カルボキシル基と反応しうる反応性基を少なくとも２つ有する反応性架橋剤、（ｉｉｉ）重合性不飽和基と、カルボキシル基と反応しうる反応性基とを有する重合性反応性架橋剤が挙げられる。形成される吸水性ポリマー粒子の吸水特性の観点からは、上記架橋剤としては、アクリレート系、アリル系、アクリルアミド系の重合性架橋剤であることが好ましい。上記重合組成物が架橋剤を含む場合には、上記重合組成物は、上記架橋剤を、エチレン系不飽和モノマーに対して、好ましくは０．０２〜０．１５モル％の割合で含む。
【００８５】
上記架橋剤としては、例えば、エチレングリコールジ（メタ）アクリレート、ジエチレングリコールジ（メタ）アクリレート、トリエチレングリコールジ（メタ）アクリレート、ポリエチレングリコールジ（メタ）アクリレート、トリメチロールプロパントリ（メタ）アクリレート、ペンタエリスリトールジ（メタ）アクリレート、ペンタエリスリトールトリ（メタ）アクリレート、Ｎ，Ｎ’−メチレンビス（メタ）アクリルアミド、トリアリルイソシアヌレート、（ポリ）エチレングリコールジグリシジルエーテル、グリセリンポリグリシジルエーテル、ソルビトールポリグリシジルエーテル、ペンタエリスリトールポリグリシジルエーテル等が挙げられる。
【００８６】
上記ラジカル重合開始剤としては、例えば、光ラジカル重合開始剤、熱ラジカル重合開始剤が挙げられる。形成される吸水性ポリマー粒子の特性の観点からは、上記ラジカル重合開始剤は、光ラジカル重合開始剤であることが好ましく、ラジカル重合開始剤が、熱ラジカル重合開始剤を含む場合には、光ラジカル重合開始剤と併用されることが好ましい。
上記重合組成物は、上記ラジカル重合開始剤を、エチレン系不飽和モノマーに対して、好ましくは０．００１〜２０質量％、そしてより好ましくは０．１〜１０質量％の割合で含む。
【００８７】
上記光ラジカル重合開始剤としては、約２００ｎｍ〜約６００ｎｍの波長の光によりラジカルを発生しうるものが好ましく、例えば、ベンゾイン、アセトイン、ベンゾインメチルエーテル、ベンゾインエチルエーテル、ベンゾインイソプロピルエーテル、ベンゾフェノン、ベンジル、ミヒラーズケトン、キサントン、クロロチオキサントン、イソプロピルチオキサントン、ベンジルジメチルケタール、ナフトール、アントラキノン、ヒドロキシアントラセン、アセトフェノンジエチルケタール、α−ヒドロキシシクロヘキシルフェニルケトン、２−ヒドロキシ−２−メチルフェニルプロパン、それらの任意の組み合わせ等が挙げられる。
【００８８】
上記熱ラジカル重合開始剤としては、例えば、アゾビスイソブチロニトリル、４，４’−アゾビス（４−シアノ吉草酸）、１，１’−アゾビス（シクロヘキサンカルボニトリル）、２，２’−アゾビス（２−メチルプロピオニトリル）、２，２’−アゾビス（２−メチルプロピオンアミジン）二塩酸塩、ｔ−ブチルパーオキサイド、クメンハイドロパーオキサイド、ジ−ｔ−ブチルパーオキサイド、アセチルパーオキサイド、ラウロイルパーオキサイド、ステアロイルパーオキサイド、ベンゾイルパーオキサイド、ｔ−ブチルパーオキシアセテート、ｔ−ブチルパーオキシイソブチレート、ｔ−ブチルパーオキシピバレート、メチルエチルケトンパーオキサイド、シクロヘキサノンパーオキサイド、過酸化水素、過硫酸アンモニウム、過硫酸カリウム等が挙げられる。
【００８９】
上記重合組成物が水を含むこと、一定温度に保持された疎水性溶媒に放出されること等により、重合組成物の液滴の温度が、エチレン系不飽和モノマーの重合に伴って発生する熱により上昇しにくくなる。なお、水は、重合組成物から吸水性ポリマー含水粒子を形成した後、その多くが取り除かれる。
【００９０】
上記疎水性溶媒としては、重合組成物と混和せず、重合組成物中の成分と反応しないものであれば、特に制限されない。また、上記疎水性溶媒は、重合組成物が反応する時間を確保する観点から、重合組成物に近い比重を有することが好ましい。
上記疎水性溶媒としては、例えば、シリコーンオイル（例えば、ジメチルポリシロキサン）、油（例えば、トリグリセリド、例えば、植物性油、例えば、中鎖脂肪酸トリグリセリド）、炭化水素（例えば、流動パラフィン）、それらの任意の組み合わせ等が挙げられる。
【００９１】
上記疎水性溶媒の温度は、好ましくは０℃超且つ３０℃以下の範囲にある。そうすることにより、製造される上記複数の吸水性ポリマー粒子が、保水性が高く且つ高保水状態において加圧下で潰れにくくなる。また、上記複数の吸水性ポリマー粒子が、気泡を含みにくくなる。その結果、上記吸収性物品は、液体の保水性が高く、そして高保水状態において、複数の吸水性ポリマー粒子が潰れにくく、潰れた吸水性ポリマー粒子が、吸収性物品の外部に、特に、液透過性シートから飛び出しにくくなる。
【００９２】
上記重合組成物は、疎水性溶媒に液滴として放出されるのであれば、放出方法は特に制限されず、例えば、上記重合組成物は、射出ノズルを備える重合装置を用いて、液滴として、疎水性溶媒に放出される。具体的には、上記射出ノズルの先端を、疎水性溶媒に浸漬した状態で、上記重合組成物を、上記射出ノズルから、疎水性溶媒の内部に、直接、定量的に射出し、疎水性溶媒内で上述の液滴を形成する。上記射出ノズルから、重合組成物を射出する量としては、例えば、３０〜６０ｍＬ／秒が挙げられる。上記射出ノズルは、特開２００８−１１７６５号公報等に記載されるものを利用することができ、そして図４に示される重合装置２０１に関連して後述する。
【００９３】
上記複数の液滴のそれぞれが、原則として、重合により、複数の吸水性ポリマー含水粒子のそれぞれ、並びに複数の吸水性ポリマー粒子のそれぞれを形成する。従って、所定の粒径の変動係数を有する、複数の吸水性ポリマー粒子を製造する観点からは、上記複数の液滴は、所定の液滴径の変動係数を有することが好ましい。具体的には、上記複数の液滴は、吸水性ポリマー粒子の粒径の変動係数と同様の液滴径の変動係数を有することが好ましく、好ましくは０．０１〜０．２０、より好ましくは０．０３〜０．１５、そしてさらに好ましくは０．０５〜０．１０の粒径の変動係数を有する。
【００９４】
また、上記複数の液滴が、上述の液滴径の変動係数を有することにより、製造される複数の吸水性ポリマー粒子の個々の粒子が、均質な特性を有しやすくなり、ひいては、製造される複数の吸水性ポリマー粒子が、高い保水倍率、高い吸水時ゲル強度等を有しやすくなる。
上記液滴径の変動係数は、上述の吸水性ポリマー粒子の変動係数の測定方法と同様に測定されうる。
【００９５】
［吸水性ポリマー含水粒子形成ステップ］
吸水性ポリマー含水粒子形成ステップでは、疎水性溶媒内で、複数の液滴内の重合組成物を重合させ、複数の吸水性ポリマー含水粒子を形成する。
ラジカル重合開始剤が、光ラジカル重合開始剤である場合には、光源、例えば、水銀灯、蛍光灯、キセノンランプ、カーボンアーク灯、メタルハライド灯、ＵＶ-ＬＥＤランプ等から、光、例えば、約２００ｎｍ〜約６００ｎｍの波長の光を、例えば、疎水性溶媒及び複数の液滴を含む形成管に照射し、複数の液滴のそれぞれにおいて、重合組成物を光重合させ、複数の液滴のそれぞれから、吸水性ポリマー含水粒子を形成することができる。当該観点からは、疎水性溶媒は、光源から照射される光の波長に対する透過率が高いことが好ましい。また、上記形成管は、光源から照射される光の波長に対する透過率が高いことが好ましく、例えば、石英ガラスから形成される。
【００９６】
上記ラジカル重合開始剤が、光ラジカル重合開始剤のみを含む場合には、重合組成物及び疎水性溶媒は、加熱されないことが好ましい。形成される、複数の吸水性ポリマー含水粒子、ひいては複数の吸水性ポリマー粒子が、気泡を含みにくくなるためである。
【００９７】
上記ラジカル重合開始剤が、熱ラジカル重合開始剤のみを含む場合には、疎水性溶媒の温度は、熱ラジカル重合開始剤が機能しうる温度、例えば、１０時間半減期温度以上の温度に維持することが好ましい。上記ラジカル重合開始剤が、熱ラジカル重合開始剤のみを含む場合には、例えば、疎水性溶媒及び複数の液滴を含む重合槽を、当該熱ラジカル重合開始剤の１０時間半減期温度以上の温度に維持することにより、複数の液滴のそれぞれにおいて、重合組成物を熱重合させ、複数の液滴のそれぞれから、吸水性ポリマー含水粒子を形成することができる。
【００９８】
なお、この場合には、液滴を形成する前の重合組成物を加熱しないことが好ましい。重合組成物が疎水性溶媒に液滴として放出される前に重合が開始し、重合性組成物が液滴化しにくくなる可能性があるからである。
【００９９】
上記ラジカル重合開始剤が、光ラジカル重合開始剤及び熱ラジカル重合開始剤の両方を含む場合には、液滴を形成する前の重合組成物を、加熱しないことが好ましい。重合組成物が疎水性溶媒に液滴として放出される前に重合が開始し、重合性組成物が液滴化しにくくなる可能性があるからである。また、疎水性溶媒を、熱ラジカル重合開始剤が機能しうる温度に維持することができる。さらに、例えば、形成管及び重合槽を備える重合装置を準備し、上記形成管において疎水性溶媒を室温に維持するとともに光源から光を照射して、重合組成物を光重合させ、次いで、上記重合槽において、疎水性溶媒を熱ラジカル重合開始剤が機能しうる温度に維持し、重合組成物を熱重合させてもよい。
【０１００】
［吸水性ポリマー粒子形成ステップ］
吸水性ポリマー粒子形成ステップでは、疎水性溶媒から、複数の吸水性ポリマー含水粒子を取出し、複数の吸水性ポリマー含水粒子を乾燥することにより、複数の吸水性ポリマー粒子を形成する。
疎水性溶媒から取り出された吸水性ポリマー含水粒子を、常温又は高温条件下、例えば、４０〜２００℃の温度で、常圧又は減圧下で乾燥し、複数の吸水性ポリマー粒子を形成する。
【０１０１】
上記製造方法を実施するための重合装置の例を、図４に示す。図４において、重合装置２０１は、重合組成物３０３を保持している重合組成物タンク２０３、重合組成物３０３の搬送速度を調節する定量ポンプ２０５、重合組成物３０３を搬送する送液管２０７、光源２１１を備える光照射室２０９、重合組成物３０３を射出する射出ノズル２１３、整流多孔盤２１５、疎水性溶媒３０５を保持し、液滴を光重合させる形成管２１７、吸水性ポリマー含水粒子３０１を疎水性溶媒３０５から分離する分離スクリーン２１９、疎水性溶媒３０５を保持する疎水性溶媒タンク２２１、疎水性溶媒３０５の搬送速度を調整する定量ポンプ２２３、疎水性溶媒３０５の温度を調整する温度調整器２２５、及び疎水性溶媒３０５を搬送する送液管２２７を備える。
【０１０２】
疎水性溶媒３０５は、形成管２１７、疎水性溶媒タンク２２１、定量ポンプ２２３、温度調整器２２５、送液管２２７及び整流多孔盤２１５の間を循環しており、循環速度は、定量ポンプ２２３により制御され、疎水性溶媒３０５の温度は、温度調整器２２５により制御されている。形成管２１７は、その大部分が、光照射室２０９の内部に配置されている。
【０１０３】
重合組成物３０３は、重合組成物タンク２０３から、定量ポンプ２０５及び送液管２０７を介して、射出ノズル２１３に供給される。次いで、重合組成物３０３は、射出ノズル２１３から射出され、形成管２１７内で液滴３０７を形成する。次いで、液滴３０７は、形成管２１７内で、光源２１１から照射された光に暴露され、液滴３０７内の重合組成物３０３が光重合し、吸水性ポリマー含水粒子３０１を形成する。吸水性ポリマー含水粒子３０１は、分離スクリーン２１９により、疎水性溶媒３０５と分離される。
次いで、吸水性ポリマー含水粒子３０１を乾燥し、吸水性ポリマー粒子（図示せず）を製造する。
【０１０４】
当技術分野では、吸水性ポリマー粉末の製造方法として、溶液重合法、逆相懸濁重合法、気相法等の製造方法が知られている。
溶液重合法では、重合されたポリマー塊を粉砕することにより、吸水性ポリマー粉末が製造されているが、溶液重合法は、ポリマー塊を粉砕する工程を含むため、製造される吸水性ポリマー粉末は、不定形の形状を有し、そして微粉を多く含む傾向がある。従って、溶液重合法で製造された、複数の吸水性ポリマー粉末は、吸水性ポリマー粉末層を形成した際に、粒子間の空隙が大きい部分を含むので、毛細管現象等を利用した、水の吸上げが行いにくい。また、溶液重合法で製造された、複数の吸水性ポリマー粉末では、微粉が水の吸上げを阻害する傾向がある。
【０１０５】
また、逆相懸濁重合法では、製造される吸水性ポリマー粉末の粒径の調整が難しく、吸収性物品用途では、造粒等の追加の工程を行い、吸水性ポリマー粉末を大粒径化することが好ましいが、造粒された吸水性ポリマー粉末は、その構造がもろく、保水前にそれらの表面の一部に欠損部分が生じやすく、そして保水後に加圧下で潰れやすい傾向がある。
また、逆相懸濁重合法では、界面活性剤を用いることが必須であるが、上記製造方法では、界面活性剤を用いてもよい、例えば、重合組成物が界面活性剤を含んでもよいが、上記製造方法では、界面活性剤を用いなくてもよい、例えば、重合組成物が界面活性剤を含まなくともよい。
【０１０６】
上記製造方法が、界面活性剤を用いない場合には、形成される吸水性ポリマー粒子が、その表面に界面活性剤を有しない。その結果、製造された吸水性ポリマー粒子の表面において、界面活性剤が、その疎水性部分を外側に向けて配置されることがなくなり、吸水性ポリマー粒子の吸水性及び保水性が、界面活性剤の疎水性部分により阻害されない。
【０１０７】
さらに、気相法では、重合組成物を射出する射出ノズルまで熱が伝わり、射出光で詰まりやすいとの課題がある。また、気相法で製造された吸水性ポリマー粉末は、その内部に気泡を保持する傾向があり、保水倍率、吸水時ゲル強度等の観点からの問題がある。
上記製造方法では、製造される吸水性ポリマー粒子が、その内部に気泡を含みにくく、そして上記吸水性ポリマー粒子は、気相法で製造された吸水性ポリマー粉末と比較して、保水倍率、吸水時ゲル強度等に優れる利点を有する。
【０１０８】
本明細書では、乾燥は、水分を昇華させずに行う乾燥を意味する。上記乾燥は、通常、０℃以上、例えば、常温、好ましくは、高温、例えば、４０〜２００℃の温度で実施することができる。上記乾燥は、１気圧又は減圧下で実施することができる。
【実施例】
【０１０９】
以下、例を挙げて本開示を説明するが、本開示はこれらの例に限定されるものではない。
［製造例１］
エチレン系不飽和モノマーとしての６０質量％のアクリル酸カリウム（日本触媒製）水溶液９０質量部及びアクリルアミド（和光純薬製）１０質量部と、光ラジカル重合開始剤としてのベンゾインイソブチルエーテル１．０質量部と、架橋剤としてのＮ，Ｎ'−メチレンビスアクリルアミド０．５重量部とを混合し、重合組成物Ｎｏ．１を準備した。
【０１１０】
図４に示される重合装置２０１を用いて、重合組成物Ｎｏ．１から、複数の吸水性ポリマー粒子（以下、「粒子Ｎｏ．１」と称する）を製造した。具体的には、重合組成物Ｎｏ．１を、射出ノズル２１３から、３０ｍＬ／秒の速度で、形成管２１７の疎水性溶媒の内部に液滴として射出した。なお、形成管２１７は、全長：約１．０ｍ、内径：約１２ｍｍの大きさを有し、形成管２１７内では、疎水性溶媒として、約１０℃に保持されたジメチルポリシロキサンが、約３Ｌ／分の速度で循環していた。
【０１１１】
形成管２１７内に液滴として射出された重合組成物Ｎｏ．１に、光源２１１としての高圧水銀灯（波長３２０〜４００ｎｍ）から紫外線を照射し、液滴内の重合組成物Ｎｏ．１を重合し、複数の吸水性ポリマー含水粒子Ｎｏ．１を形成した。
ジメチルポリシロキサンから、複数の吸水性ポリマー含水粒子Ｎｏ．１を取り出し、減圧下、８０℃で乾燥し、粒子Ｎｏ．１を製造した。
【０１１２】
［製造例２］
逆相懸濁重合法により製造された、（メタ）アクリル酸系モノマーに由来する骨格を有する吸水性ポリマー粉末（市販品、以下、「粉末Ｎｏ．２」と称する）を準備した。粉末Ｎｏ．２は、逆相懸濁重合法により、約８０μｍの一次粒子を製造し、次いで、当該一次粒子を造粒することにより形成されたものである。
【０１１３】
［製造例３］
溶液重合法により製造された、（メタ）アクリル酸系モノマーに由来する骨格を有する吸水性ポリマー粉末（市販品、以下、「粉末Ｎｏ．３」と称する）を準備した。粉末Ｎｏ．３は、溶液重合法により製造されたポリマー塊を粉砕し、粉末化することにより形成されたものである。
【０１１４】
［実施例１、並びに比較例１及び比較例２］
粒子Ｎｏ．１、粉末Ｎｏ．２及び粉末Ｎｏ．３の、平均粒径、粒径の変動係数、粒径分散係数、平均真球度、発塵試験における発塵率、破断強度、吸水時ゲル強度試験における吸水時ゲル強度、吸水性試験における吸水倍率（質量比、水、生理食塩水）、保水性試験における保水倍率（質量比、水、生理食塩水）、並びに吸上げ試験における吸上げ高さ及び均一吸上げ性を評価した。なお、測定方法は、本明細書に記載の通りである。
結果を表１に示す。また、粒子Ｎｏ．１、粉末Ｎｏ．２及び粉末Ｎｏ．３の粒度分布（個数基準）を、図５〜図７に示す。図５〜図７に示される粒度分布は、本明細書の平均粒径等の測定方法に従って測定されたものであり、粒径／μｍの「４００−４５０」は、『４００μｍ超且つ４５０μｍ以下』を意味する。
【０１１５】
【表１】
2018050833.tif 000004
【０１１６】
表１に示されるように、実施例１の粒子Ｎｏ．１は、比較例１の逆相懸濁重合法で製造された粉末Ｎｏ．２及び比較例２の溶液重合法で製造された粉末Ｎｏ．３と比較して、発塵率が低く且つ破断強度が高く、そして吸水時ゲル強度（水、生理食塩水）が高いことが分かる。従って、粒子Ｎｏ．１は、粉末Ｎｏ．２及び粉末Ｎｏ．３と比較して、保水前において、それらの表面の一部に欠損部分が生じにくく、そして保水後において、加圧下で潰れにくいことが分かる。
【０１１７】
［製造例４］
１０ｃｍ×１０ｃｍのサイズにカットされた、親水処理されたスパンボンド不織布（旭化成株式会社製  エルタスアクア，坪量：１８ｇ／ｍ2）の上に、１０ｃｍ×１０ｃｍのサイズにカットされた、エアスルー不織布（ユニ・チャーム株式会社製，坪量：２０ｇ／ｍ2）を積み重ね、その上（周縁部を除く）に、製造例１で製造された粒子Ｎｏ．１を、坪量が１００ｇ／ｍ2となるように散布し、その上に、１０ｃｍ×１０ｃｍのサイズにカットされた、親水処理されたスパンボンド不織布（旭化成株式会社製  エルタスアクア，坪量：１８ｇ／ｍ2）を積み重ね、積み重ね物の周縁をシール融着して、第１吸収体Ｎｏ．１を形成した。
【０１１８】
シートパルプ（インターナショナル・ペーパー製）を粉砕及び積層し、１０ｃｍ×１０ｃｍのサイズにカットした積層パルプ（坪量：１００ｇ／ｍ2）の上に、吸水性ポリマー粉末（住友精化株式会社製  ＳＡ６０Ｓ，平均粒径：３５０μｍ，坪量：１００ｇ／ｍ2）を散布し、その上に、シートパルプ（インターナショナル・ペーパー製）を粉砕及び積層し、１０ｃｍ×１０ｃｍのサイズにカットした積層パルプ（坪量：１００ｇ／ｍ2）を積み重ね、それらをティッシュ（坪量：１５ｇ／ｍ2）で覆い、第２吸収体Ｎｏ．１を形成した。
【０１１９】
なお、住友精化株式会社製  ＳＡ６０Ｓは、逆相懸濁重合法により製造された、（メタ）アクリル酸系モノマーに由来する骨格を有する吸水性ポリマー粉末であり、そして造粒により大粒径化したものである。
第２吸収体Ｎｏ．１の上に、第１吸収体Ｎｏ．１を積み重ね、その上に、液透過性シートとしてのエアスルー不織布を積み重ね、簡易吸収性物品Ｎｏ．１を製造した。
【０１２０】
［製造例５］
製造例１で製造された粒子Ｎｏ．１の坪量を、「１００ｇ／ｍ2」から『２００ｇ／ｍ2』に変更した以外は、製造例４の第１吸収体Ｎｏ．１の形成方法と同様にして、第１吸収体Ｎｏ．２を形成した。また、「第１吸収体Ｎｏ．１」を『第１吸収体Ｎｏ．２』に変更した以外は、製造例４の簡易吸収性物品Ｎｏ．１の製造方法と同様にして、簡易吸収性物品Ｎｏ．２を製造した。
【０１２１】
［製造例６］
住友精化株式会社製  ＳＡ６０Ｓをふるい分けし、平均粒径：４３０ｎｍを有する、ＳＡ６０Ｓ調整物を形成した。次いで、「製造例１で製造された粒子Ｎｏ．１を、坪量が１００ｇ／ｍ2となるように」散布する部分を、『ＳＡ６０Ｓ調整物を、坪量が１５０ｇ／ｍ2となるように」散布した以外は、製造例４の第１吸収体Ｎｏ．１の形成方法と同様にして、第１吸収体Ｎｏ．３を形成した。また、「第１吸収体Ｎｏ．１」を『第１吸収体Ｎｏ．３』に変更した以外は、製造例４の簡易吸収性物品Ｎｏ．１の製造方法と同様にして、簡易吸収性物品Ｎｏ．３を製造した。
なお、ＳＡ６０Ｓは、保水性試験において、生理食塩水に対する、３８倍の保水倍率（質量比）を有し、そして吸水性試験において、生理食塩水に対する、５８倍の吸水倍率（質量比）を有していた。
【０１２２】
［製造例７］
「製造例１で製造された粒子Ｎｏ．１を、坪量が１００ｇ／ｍ2となるように」散布する部分を、『ＳＡ６０Ｓ調整物を、坪量が３００ｇ／ｍ2となるように」散布した以外は、製造例４の第１吸収体Ｎｏ．１の形成方法と同様にして、第１吸収体Ｎｏ．４を形成した。また、「第１吸収体Ｎｏ．１」を『第１吸収体Ｎｏ．４』に変更した以外は、製造例４の簡易吸収性物品Ｎｏ．１の製造方法と同様にして、簡易吸収性物品Ｎｏ．４を製造した。
【０１２３】
［実施例２及び３，並びに比較例３及び４］
簡易吸収性物品Ｎｏ．１〜Ｎｏ．４の吸収時間（秒）、リウェット（ｇ）、並びに第１吸収体保持率（質量％）及び第２吸収体保持率（質量％）を、下記測定方法に従って評価した。結果を表２にまとめる。
【０１２４】
［吸収時間及びリウェットの測定］
（１）簡易吸収性物品Ｎｏ．１〜Ｎｏ．４の各サンプルの液透過性シートの上に、内径が６０ｍｍの円筒を置き、円筒内に生理食塩水（１回目）を５０ｇ滴下する（１回目の滴下）。
（２）１回目の滴下の開始から５５分後に、液透過性シートの上に、初期質量を測定したろ紙を置き、その上に３．５ｋｇのおもりを載せる。
（３）１回目の滴下の開始から５８分（おもりを載せてから３分）後に、おもり及びろ紙を取り除き、生理食塩水を吸収したろ紙の試験後質量を測定し、ろ紙の質量の増加分を１回目リウェット（ｇ）とする。
【０１２５】
（４）１回目の滴下の開始から６０分後に、円筒内に生理食塩水（２回目）を５０ｇ滴下する（２回目の滴下）。
（５）２回目の滴下の開始から、上記円筒内の液透過性シート上に液溜まりがなくなるまでの時間を測定し、２回目吸収時間（秒）とする。
（６）１回目の滴下の開始から１１５分（２回目の滴下の開始から５５分）後に、液透過性シートの上に、初期質量を測定したろ紙を置き、その上に３．５ｋｇのおもりを載せる。
（７）１回目の滴下の開始から１１８分（２回目の滴下の開始から５８分，おもりを載せてから３分）後に、おもり及びろ紙を取り除き、生理食塩水を吸収したろ紙の試験後質量を測定し、ろ紙の質量の増加分を２回目リウェット（ｇ）とする。
（８）異なるサンプルで（１）〜（７）の工程を計５回繰り返し、全サンプルの２回目吸収時間（秒）の平均値及び２回目リウェット（ｇ）の平均値を、それぞれ、吸収時間（秒）及びリウェット（ｇ）として採用する。
【０１２６】
［第１吸収体保持率（質量％）及び第２吸収体保持率（質量％）の測定］
（１）簡易吸収性物品Ｎｏ．１〜Ｎｏ．４の各サンプルにおいて、第１吸収体の初期質量：Ｍ１0（ｇ）と、第２吸収体の初期質量：Ｍ２0（ｇ）とを測定する。
（２）簡易吸収性物品Ｎｏ．１〜Ｎｏ．４の各サンプルの液透過性シートの上に、内径が６０ｍｍの円筒を置き、円筒内に生理食塩水（１回目）を５０ｇ滴下する（１回目の滴下）。
（３）１回目の滴下の開始から６０分後に、円筒内に生理食塩水（２回目）を５０ｇ滴下する（２回目の滴下）。
（４）１回目の滴下の開始から９０分（２回目の滴下の開始から３０分）後に、第１吸収体及び第２吸収体を分離し、第１吸収体の試験後質量：Ｍ１1（ｇ）と、第２吸収体の試験後質量：Ｍ２1（ｇ）とを測定する。
【０１２７】
（５）第１吸収体の生理食塩水吸収量：Ｍ１（ｇ）を、次の式：
Ｍ１（ｇ）＝Ｍ１1（ｇ）−Ｍ１0（ｇ）
から算出する。
同様に、第２吸収体の生理食塩水吸収量：Ｍ２（ｇ）を、次の式：
Ｍ２（ｇ）＝Ｍ２1（ｇ）−Ｍ２0（ｇ）
から算出する。
（６）第１吸収体保持率：Ｍ１h（質量％）を、次の式：
Ｍ１h（質量％）＝１００×Ｍ１／（Ｍ１＋Ｍ２）
から算出する。
同様に、第２吸収体保持率：Ｍ２h（質量％）を、次の式：
Ｍ２h（質量％）＝１００×Ｍ２／（Ｍ１＋Ｍ２）
から算出する。
（７）異なるサンプルで、（１）〜（６）の工程を計５回繰り返し、全サンプルの第１吸収体保持率（質量％）の平均値及び第２吸収体保持率（質量％）の平均値を、それぞれ、第１吸収体保持率（質量％）及び第２吸収体保持率（質量％）として採用する。
【０１２８】
【表２】
2018050833.tif 000005
【０１２９】
生理食塩水の吸水性能（＝［吸水性ポリマー粉末の坪量］×［吸水性ポリマー粉末の生理食塩水に対する吸水倍率］）が近い、簡易吸収性物品Ｎｏ．１と、簡易吸収性物品Ｎｏ．３とを比較すると、簡易吸収性物品Ｎｏ．１は、吸収時間が短く、そしてリウェット性にも優れている。簡易吸収性物品Ｎｏ．２と、簡易吸収性物品Ｎｏ．４とを比較しても同様である。
【０１３０】
また、簡易吸収性物品Ｎｏ．１及びＮｏ．２は、簡易吸収性物品Ｎｏ．３及びＮｏ．４と比較して、第２吸収体保持率が高かった。このことは、生理食塩水の吸収量が増えても、これらの第１吸収体に含まれる粒子Ｎｏ．１は、第２吸収体に積極的に生理食塩水を受け渡すことができたものと思われる。一方、簡易吸収性物品Ｎｏ．３及びＮｏ．４では、生理食塩水の量が増えるとともに、これらの第１吸収体に含まれるＳＡ６０Ｓ調整物がブロッキングし、第２吸収体に生理食塩水を受け渡しにくくなっていたことが示唆される。
【０１３１】
また、吸収時間及びリウェットの測定の終了後、第１吸収体を観察したところ、簡易吸収性物品Ｎｏ．１及びＮｏ．２では、粒子Ｎｏ．１が、スパンボンド不織布から外に飛び出していなかったが、簡易吸収性物品Ｎｏ．３及びＮｏ．４では、ＳＡ６０Ｓ調整物の一部が、スパンボンド不織布の外に飛び出しているのが観察された。
【符号の説明】
【０１３２】
１    吸収性物品
３    液透過性シート
５    吸収体
７    液不透過性シート
９    吸収コア
１１    吸水性ポリマー粒子
１３    パルプ繊維
１５    コアラップ
２１    第１吸収体
２３    第２吸収体
２５    吸水性ポリマー粒子層
２７    第１コアラップ
２９    吸水性ポリマー粉末
３１    パルプ繊維
３３    第２吸収コア
３５    第２コアラップ
１０１    防漏壁
１０３    弾性部材
１０５    固定部
１０７    弾性部材
１０９    テープファスナ
２０１    重合装置
２０３    重合組成物タンク
２０５    定量ポンプ
２０７    送液管
２０９    光照射室
２１１    光源
２１３    射出ノズル
２１５    整流多孔盤
２１７    形成管
２１９    分離スクリーン
２２１    疎水性溶媒タンク
２２３    定量ポンプ
２２５    温度調整器
２２７    送液管
３０１    吸水性ポリマー含水粒子
３０３    重合組成物
３０５    疎水性溶媒
３０７    液滴
【図１】
2018050833.tif 000006
【図２】
2018050833.tif 000007
【図３】
2018050833.tif 000008
【図４】
2018050833.tif 000009
【図５】
2018050833.tif 000010
【図６】
2018050833.tif 000011
【図７】
2018050833.tif 000012